(57)【要約】【課題】  従来の非フッ素系撥水剤に比べ良好な撥水性を繊維製品等に与えることができる撥水剤組成物、良好な撥水性を有する撥水性繊維製品及び該繊維製品の製造方法を提供すること。【解決手段】  撥水剤組成物は、（Ｉ）親水化剤と疎水化剤とにより改質されたシリカ、及び（ＩＩ）樹脂を含有する。【選択図】なし【特許請求の範囲】
【請求項１】
（Ｉ）親水化剤と疎水化剤とにより改質されたシリカ、及び（ＩＩ）樹脂、を含有する、撥水剤組成物。
【請求項２】
前記シリカが、下記一般式（４）で表される親水性基含有シリル基と、下記一般式（５）で表される疎水性基含有シリル基と、を有する、請求項１に記載の撥水剤組成物。
【化１】
2018104866.tif 000015
［式（４）中、Ａは、１級アミノ基、２級アミノ基、３級アミノ基、アミノ基の酸中和基、４級アンモニウム塩基、スルホ基、スルホ基の塩基中和基、カルボキシル基、カルボキシル基の塩基中和基、メルカプト基及びグリシジル基からなる群から選ばれる少なくとも１種の官能基を含有する１価の炭化水素基を表し、ｎは１〜３の整数を表し、結合手のｓ及びｔは０又は１を表し、ｎ、ｓ及びｔの合計は３である。］
【化２】
2018104866.tif 000016
［式（５）中、Ｂは、ハロゲンで置換されていてもよい炭素数１〜２０のアルキル基、ハロゲンで置換されていてもよい炭素数１〜２０のアルコキシ基、ハロゲンで置換されていてもよい炭素数２〜２０のアルケニル基、又はハロゲンで置換されていてもよい炭素数１〜３のアルキル基若しくはハロゲンで置換されていてもよい炭素数６〜１２のアリール基を表し、ｍは１〜３の整数を表し、結合手のｕ及びｖは０又は１を表し、ｍ、ｕ及びｖの合計は３である。］
【請求項３】
前記シリカが、前記一般式（４）で表される親水性基含有シリル基として、Ａが１級アミノ基、２級アミノ基及び３級アミノ基からなる群から選ばれる少なくとも１種のアミノ基を含有する１価の炭化水素基であるアミノ基含有シリル基と、
前記一般式（５）で表される疎水性基含有シリル基として、トリメチルシリル基と、を有する、請求項２に記載の撥水剤組成物。
【請求項４】
前記樹脂として、シリコーン樹脂、アクリル樹脂、ウレタン樹脂、及びエポキシ樹脂からなる群より選ばれる少なくとも１種の樹脂を含む、請求項１〜３のいずれか一項に記載の撥水剤組成物。
【請求項５】
前記樹脂として、シリコーン樹脂を含む、請求項１〜３のいずれか一項に記載の撥水剤組成物。
【請求項６】
請求項１〜５のいずれか一項に記載の撥水剤組成物が含まれる処理液で処理された、撥水性繊維製品。
【請求項７】
繊維を、請求項１〜５のいずれか一項に記載の撥水剤組成物が含まれる処理液で処理する工程、を備える、撥水性繊維製品の製造方法。
【発明の詳細な説明】
【技術分野】
【０００１】
本発明は、撥水剤組成物、撥水性繊維製品及び撥水性繊維製品の製造方法に関する。
【背景技術】
【０００２】
従来、フッ素基を有するフッ素系撥水剤が知られており、かかるフッ素系撥水剤を繊維製品等に処理することにより、その表面に撥水性が付与された繊維製品が知られている。このようなフッ素系撥水剤は一般にフルオロアルキル基を有する単量体（モノマー）を重合、若しくは共重合させることにより製造される。フッ素系撥水剤で処理された繊維製品は優れた撥水性を発揮するものの、フルオロアルキル基を有する単量体は難分解性であるため、環境面において問題がある。
【０００３】
そこで、近年、フッ素を含まない非フッ素系撥水剤について研究が進められている。例えば、下記特許文献１には、エステル部分の炭素数が１２以上の（メタ）アクリル酸エステルを単量体単位として含む特定の非フッ素系ポリマーからなる撥水剤が提案されている。
【先行技術文献】
【特許文献】
【０００４】
【特許文献１】特開２００６−３２８６２４号公報
【発明の概要】
【発明が解決しようとする課題】
【０００５】
しかしながら、特許文献１に記載の非フッ素系撥水剤においては、実用の面で未だ撥水性が不十分であり、さらなる撥水性の向上が求められている。
【０００６】
本発明は、上記事情に鑑みてなされたものであり、従来の非フッ素系撥水剤に比べ良好な撥水性を繊維製品等に与えることができる撥水剤組成物、良好な撥水性を有する撥水性繊維製品及び該繊維製品の製造方法を提供することを目的とする。
【課題を解決するための手段】
【０００７】
本発明者らは、上記課題を解決すべく鋭意研究を行なった結果、特定のシリカと、樹脂とを組み合わせることにより、従来の非フッ素系撥水剤に比べ良好な撥水性を示すことを見出し、この知見に基づいて本発明を完成させるに至った。
【０００８】
すなわち、本発明は、（Ｉ）親水化剤と疎水化剤とにより改質されたシリカ、及び（ＩＩ）樹脂を含有する撥水剤組成物を提供する。
【０００９】
本発明の撥水剤組成物によれば、従来の非フッ素系撥水剤に比べ良好な撥水性を繊維製品等に与えることができる。
【００１０】
撥水性と撥水剤組成物の水性媒体への分散性の観点から、上記（Ｉ）シリカは、下記一般式（４）で表される親水性基含有シリル基と、下記一般式（５）で表される疎水性基含有シリル基とを有することが好ましい。
【００１１】
【化１】
2018104866.tif 000002
［式（４）中、Ａは、１級アミノ基、２級アミノ基、３級アミノ基、アミノ基の酸中和基、４級アンモニウム塩基、スルホ基、スルホ基の塩基中和基、カルボキシル基、カルボキシル基の塩基中和基、メルカプト基及びグリシジル基からなる群から選ばれる少なくとも１種の官能基を含有する１価の炭化水素基を表し、ｎは１〜３の整数を表し、結合手のｓ及びｔは０又は１を表し、ｎ、ｓ及びｔの合計は３である。］
【００１２】
【化２】
2018104866.tif 000003
［式（５）中、Ｂは、ハロゲンで置換されていてもよい炭素数１〜２０のアルキル基、ハロゲンで置換されていてもよい炭素数１〜２０のアルコキシ基、ハロゲンで置換されていてもよい炭素数２〜２０のアルケニル基、又はハロゲンで置換されていてもよい炭素数１〜３のアルキル基若しくはハロゲンで置換されていてもよい炭素数６〜１２のアリール基を表し、ｍは１〜３の整数を表し、結合手のｕ及びｖは０又は１を表し、ｍ、ｕ及びｖの合計は３である。］
【００１３】
更に、撥水性と撥水剤組成物の水性媒体への分散性の観点から、上記（Ｉ）シリカは、上記一般式（４）で表される親水性基含有シリル基として、Ａが１級アミノ基、２級アミノ基及び３級アミノ基からなる群から選ばれる少なくとも１種のアミノ基を含有する１価の炭化水素基であるアミノ基含有シリル基と、上記一般式（５）で表される疎水性基含有シリル基として、トリメチルシリル基と、を有することが好ましい。
【００１４】
また、本発明の撥水剤組成物は、撥水性の観点から、上記樹脂として、シリコーン樹脂、アクリル樹脂、ウレタン樹脂、及びエポキシ樹脂からなる群より選ばれる少なくとも１種の樹脂を含むことが好ましい。
【００１５】
更に、本発明の撥水剤組成物は、撥水性の観点から、上記樹脂として、シリコーン樹脂を含むことが好ましい。
【００１６】
本発明はまた、上記本発明に係る撥水剤組成物が含まれる処理液で処理された撥水性繊維製品を提供する。
【００１７】
本発明の撥水性繊維製品は良好な撥水性を有することができる。
【００１８】
本発明はまた、繊維を、上記本発明に係る撥水剤組成物が含まれる処理液で処理する工程を備える撥水性繊維製品の製造方法を提供する。
【発明の効果】
【００１９】
本発明によれば、従来の非フッ素系撥水剤に比べ良好な撥水性を繊維製品等に与えることができる撥水剤組成物、良好な撥水性を有する撥水性繊維製品及び該繊維製品の製造方法を提供することができる。
【発明を実施するための形態】
【００２０】
以下、本発明の好適な実施形態について詳細に説明する。ただし、本発明は以下の実施形態に限定されるものではない。
【００２１】
本実施形態の撥水剤組成物は、（Ｉ）親水化剤と疎水化剤とにより改質されたシリカ（以下、（Ｉ）成分という場合もある）と、（ＩＩ）樹脂（以下、（ＩＩ）成分という場合もある）とを含有する。
【００２２】
＜（Ｉ）親水化剤と疎水化剤とにより改質されたシリカ＞
（Ｉ）成分は、シリカを親水化剤と疎水化剤とで改質させたものである。改質させる原料シリカとしては、シリカ粒子表面に水酸基（シラノール基）を有する親水性シリカが挙げられる。
【００２３】
原料シリカはとくに制限されず、珪素化合物（特に四塩化珪素などの珪素のハロゲン化物）を酸素・水素炎中で燃焼して製造する乾式法で製造されたシリカであっても、沈殿法、ゲル法、ゾルゲル法などの湿式法で製造されたシリカであってもよい。このようなシリカは、撥水性と撥水剤組成物の水性媒体への分散性の観点から、柴田科学器械工業性比表面積測定装置ＳＡ−１０００を用い、窒素吸着量によるＢＥＴ１点法により測定したＢＥＴ比表面積が１０〜５００ｍ２／ｇであることが好ましく、５０〜４００ｍ２／ｇであることがより好ましい。
【００２４】
また、原料シリカは、電子顕微鏡で測定した平均一次粒子径が１〜５００ｎｍであることが好ましく、５〜３００ｎｍであることがより好ましい。このようなシリカとしては、例えば、レオロシールＱＳシリーズ、ＣＰシリーズ（以上、（株）トクヤマ製）；ＡＥＲＯＳＩＬ５０、２００（以上、日本アエロジル（株）製）、ニップシールシリーズ、ニップジェルシリーズ（東ソー・シリカ株式会社製）、トクシールシリーズ（丸尾カルシウム株式会社製）などを挙げることができる。
【００２５】
原料シリカは、１種を単独で又は２種以上を組み合わせて用いてもよい。
【００２６】
（Ｉ）成分は、上記の原料シリカを、常法に従って親水化剤と疎水化剤とで処理することによって得ることができる。シリカの親水化剤と疎水化剤とによる処理は、親水化剤と疎水化剤とを同時に処理してもよいし、別々に処理してもよい。別々に処理する場合は、その順番はどのような順番でも構わない。
【００２７】
（Ｉ）成分を得るための原料シリカの親水化剤及び疎水化剤による処理は、湿式での処理であっても、乾式での処理であってもよい。ここで、湿式で処理するとは、水や有機化合物等の溶媒にシリカを分散して親水化剤及び疎水化剤との接触を行う方法である。乾式で処理するとは、粉体としての流動性を維持しながら、シリカを親水化剤及び疎水化剤と接触させる態様が全て含まれる。乾式での処理としては、例えば、窒素等のキャリアガスで搬送された親水化剤及び疎水化剤の蒸気を撹拌状態や流動床のシリカへ流通させて接触させる方法や親水化剤及び疎水化剤の原液或いは溶液を噴霧等によりミスト状にして撹拌下のシリカと接触させる方法等が挙げられる。
【００２８】
親水化剤としては、１級アミノ基、２級アミノ基、３級アミノ基、アミノ基の酸中和基、４級アンモニウム塩基、スルホ基、カルボキシル基、メルカプト基及びグリシジル基からなる群から選ばれる少なくとも１種の官能基を含有するシランカップリング剤（以下、親水化シランカップリング剤という場合もある）；オルガノポリシロキサンの側鎖及び末端の少なくともいずれかにアミノ基、カルボキシ基、ヒドロキシル基、メルカプト基、グリシジル基及びポリエーテル基からなる群から選ばれる少なくとも１種の官能基を含有する変性シリコーンオイル（以下、親水化シリコーンオイルという場合もある）などを挙げることができる。
【００２９】
親水化シランカップリング剤としては、下記一般式（１）で表される化合物が挙げられる。
Ｓｉ［−Ａ］（ｎ）［−Ｘ］（４−ｎ）      …（１）
［式（１）中、Ａは、１級アミノ基、２級アミノ基、３級アミノ基、アミノ基の酸中和基、４級アンモニウム塩基、スルホ基、カルボキシル基、メルカプト基及びグリシジル基からなる群から選ばれる少なくとも１種の官能基を含有する１価の炭化水素基を表し、Ｘは１価の加水分解性基を表し、ｎは１〜３の整数を表す。なお、ｎが２以上の場合、複数あるＡは、同一であっても異なっていてもよい。］
【００３０】
１価の加水分解性基としては、炭素数１〜３のアルコキシ基、及びハロゲン基が挙げられる。
【００３１】
親水化シランカップリング剤としては、具体的には、３−アミノプロピルトリメトキシシラン、３−アミノプロピルトリエトキシシラン、Ｎ−（２−アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−トリエトキシシリル−Ｎ−（１、３−ジメチルブチリデン）プロピルアミン、Ｎ−フェニル−３−アミノプロピルトリメトキシシラン、Ｎ−メチル−３−アミノプロピルトリメトキシシラン、Ｎ−エチル−３−アミノプロピルトリメトキシシラン、Ｎ−ブチル−３−アミノプロピルトリメトキシシラン、Ｎ、Ｎ−ジメチル−３−アミノプロピルトリメトキシシラン、Ｎ、Ｎ−ジエチル−３−アミノプロピルトリメトキシシラン、Ｎ、Ｎ−ジブチル−３−アミノプロピルトリメトキシシラン、Ｎ−（ビニルベンジル）−３−アミノプロピルトリメトキシシラン塩酸塩、オクタデシルジメチル（３−トリメトキシシリルプロピル）アンモニウムクロライド、テトラデシルジメチル（３−トリメトキシシリルプロピル）アンモニウムクロライド、Ｎ−トリメトキシシリルプロピル−Ｎ、Ｎ、Ｎ−トリ−ｎ−ブチルアンモニウムブロマイド、Ｎ−トリメトキシシリルプロピル−Ｎ、Ｎ、Ｎ−トリ−ｎ−ブチルアンモニウムクロライド、Ｎ−トリメトキシシリルプロピル−Ｎ、Ｎ、Ｎ−トリメチルアンモニウムクロライド、３−スルホプロピルトリメトキシシラン、３−カルボキシルプロピルトリメトキシシラン、３−グリシドキシプロピルトリメトキシシラン、２−（３，４−エポキシシクロヘキシル）エチルトリメトキシシラン、３−メルカプトプロピルメチルジメトキシシラン、３−メルカプトプロピルトリメトキシシランなどを挙げることができる。
【００３２】
親水化剤としては、撥水性と撥水剤組成物の水性媒体への分散性の観点から、一般式（１）で表される化合物を使用することが好ましく、一般式（１）の中でも、Ａがイオン性親水性基を含有する炭化水素基である化合物を使用することがより好ましい。親水性基を含有する炭化水素基としては、炭素数１〜５のアルキレン基が好ましく、プロピレン基がより好ましい。
【００３３】
イオン性親水性基としては、カチオン性親水性基及びアニオン性親水性基のいずれであってもよい。カチオン性親水性基としては、１級アミノ基、２級アミノ基、３級アミノ基、アミノ基の酸中和基及び４級アンモニウム塩基からなる群から選ばれる少なくとも１種の官能基が挙げられる。アニオン性親水性基としては、スルホ基及びカルボキシル基からなる群から選ばれる少なくとも１種の官能基が挙げられる。
【００３４】
撥水性と撥水剤組成物の水性媒体への分散性の観点から、イオン性親水性基の中でも、カチオン性親水性基であることが好ましく、１級アミノ基、２級アミノ基及び３級アミノ基からなる群から選ばれる少なくとも１種のアミノ基であることがより好ましい。
【００３５】
親水化剤は、１種を単独で又は２種以上を組み合わせて用いてもよい。
【００３６】
疎水化剤としては、上述した親水化剤以外の公知の表面処理剤を挙げることができ、例えば、下記一般式（２）で表される化合物；下記一般式（３）で表される化合物：ジメチルシリコーンオイル、メチルハイドロジェンシリコーンオイル、メチルフェニルシリコーンオイル、アルキル変性シリコーンオイル、クロロアルキル変性シリコーンオイル、クロロフェニル変性シリコーンオイル、脂肪酸変性シリコーンオイル、アルコキシ変性シリコーンオイル等のシリコーンオイル（以下、疎水化シリコーンオイルという場合もある）；ヘキサメチルシクロトリシロキサン、オクタメチルシクロテトラシロキサン、デカメチルシクロペンタシロキサン、ヘキサメチルジシロキサン、オクタメチルトリシロキサン等のシロキサン類を使用することができる。また、シリコーンオイルとして、フッ素変性シリコーンオイルを使用することもできる。
【００３７】
Ｓｉ［−Ｂ］（ｍ）［−Ｙ］（４−ｍ）      …（２）
［式（２）中、Ｂは、ハロゲンで置換されていてもよい炭素数１〜２０のアルキル基、ハロゲンで置換されていてもよい炭素数１〜２０のアルコキシ基、ハロゲンで置換されていてもよい炭素数２〜２０のアルケニル基又はハロゲンで置換されていてもよい炭素数１〜３のアルキル基若しくはハロゲンで置換されていてもよい炭素数６〜１２のアリール基を表し、Ｙは１価の加水分解性基を表し、ｍは１〜３の整数を表す。なお、ｍが２以上の場合、複数あるＢは、同一であっても異なっていてもよい。］
【００３８】
１価の加水分解性基としては、炭素数１〜３のアルコキシ基、及びハロゲン基が挙げられる。
【００３９】
【化３】
2018104866.tif 000004
［式（３）中、Ｒ１〜Ｒ６はそれぞれ独立に、炭素数１〜６のアルキル基、炭素数２〜６のアルケニル基又はフェニル基を表す。］
【００４０】
疎水化剤は、撥水性と撥水剤組成物の水性媒体への分散性と処理のし易さの観点から、一般式（２）で表される化合物及び／又は一般式（３）で表される化合物を用いることが好ましく、一般式（３）で表される化合物を用いることがより好ましく、ヘキサメチルジシラザンを用いることがさらにより好ましい。
【００４１】
疎水化剤は、１種を単独で又は２種以上を組み合わせて用いてもよい。
【００４２】
（Ｉ）成分は、親水化剤及び疎水化剤による処理によって、シリカ表面に親水性基と疎水性基とを有することができる。
【００４３】
親水性基としては、撥水性と撥水剤組成物の水性媒体への分散性の観点から、一般式（１）で表される化合物から誘導される下記一般式（４）で表される親水性基含有シリル基であることが好ましい。この中でも親水性基としてはイオン性親水性基であることが好ましく、カチオン性親水性基であることが好ましく、１級アミノ基、２級アミノ基及び３級アミノ基からなる群から選ばれる少なくとも１種のアミノ基であることがより好ましい。
【００４４】
【化４】
2018104866.tif 000005
［式（４）中、Ａは、１級アミノ基、２級アミノ基、３級アミノ基、アミノ基の酸中和基、４級アンモニウム塩基、スルホ基、スルホ基の塩基中和基、カルボキシル基、カルボキシル基の塩基中和基、メルカプト基及びグリシジル基からなる群から選ばれる少なくとも１種の官能基を含有する１価の炭化水素基を表し、ｎは１〜３の整数を表し、結合手のｓ及びｔは０又は１を表し、ｎ、ｓ及びｔの合計は３である。］
【００４５】
疎水性基としては、撥水性と撥水剤組成物の水性媒体への分散性と処理のし易さの観点から、一般式（２）で表される化合物及び／又は一般式（３）で表される化合物から誘導される置換シリル基であることが好ましく、一般式（３）で表される化合物から誘導される置換シリル基であることがより好ましく、トリアルキルシリル基がさらにより好ましく、トリメチルシリル基がさらにより一層好ましい。
【００４６】
一般式（２）で表される化合物から誘導される置換シリル基としては、下記一般式（５）で表される疎水性基含有シリル基が挙げられる。
【００４７】
【化５】
2018104866.tif 000006
［式（５）中、Ｂは、ハロゲンで置換されていてもよい炭素数１〜２０のアルキル基、ハロゲンで置換されていてもよい炭素数１〜２０のアルコキシ基、ハロゲンで置換されていてもよい炭素数２〜２０のアルケニル基、又はハロゲンで置換されていてもよい炭素数１〜３のアルキル基若しくはハロゲンで置換されていてもよい炭素数６〜１２のアリール基を表し、ｍは１〜３の整数を表し、結合手のｕ及びｖは０又は１を表し、ｍ、ｕ及びｖの合計は３である。］
【００４８】
一般式（３）で表される化合物から誘導される置換シリル基としては、下記一般式（６）で表される疎水性基含有シリル基が挙げられる。
【００４９】
【化６】
2018104866.tif 000007
［式（６）中、Ｒ７〜Ｒ９はそれぞれ独立に、炭素数１〜６のアルキル基、炭素数２〜６のアルケニル基又はフェニル基を表す。］
【００５０】
上記一般式（６）で表される疎水性基含有シリル基は、一般式（２）で表される化合物からも誘導することができる。すなわち、一般式（５）におけるＢが炭素数１〜６のアルキル基、炭素数２〜６のアルケニル基又はフェニル基であり、ｍが３の疎水性基含有シリル基であってもよい。
【００５１】
一般式（４）で表される親水性基含有シリル基及び一般式（５）で表される疎水性基含有シリル基における結合手は、シリカと結合していてもよく、他の一般式（４）で表される親水性基含有シリル基及び／又は一般式（５）で表される疎水性基含有シリル基と結合していてもよく、他の親水化剤又は疎水化剤と結合していてもよく、加水分解性基（例えば、上記Ｘ、Ｙで示される基）を有していてもよく、加水分解により生成するＯＨ基を有していてもよい。他の一般式（４）で表される親水性基含有シリル基及び／又は一般式（５）で表される疎水性基含有シリル基や、他の親水化剤又は疎水化剤と結合する場合は、Ｓｉ−Ｏ−Ｓｉの結合となっており、加水分解により生成するＯＨ基を有する場合は、Ｓｉ−ＯＨとなっている。
【００５２】
（Ｉ）成分は、撥水性と撥水剤組成物の水性媒体への分散性の観点から、ＢＥＴ比表面積が３０〜５００ｍ２／ｇであることが好ましく、５０〜４００ｍ２／ｇであることがより好ましい。また、平均一次粒子径が５〜５００ｎｍであることが好ましい。
【００５３】
また、（Ｉ）成分は、撥水性と撥水剤組成物の水性媒体への分散性の観点から、炭素含有量が０．５〜５．５質量％であることが好ましく、０．９〜４．５質量％であることがより好ましい。炭素含有量は、株式会社住化分析センター製のスミグラフＮＣ−２２Ｆにより測定することができる。
【００５４】
また、（Ｉ）成分は、撥水性と撥水剤組成物の水性媒体への分散性の観点から、疎水度（Ｍ値）が１０〜５０であることが好ましい。Ｍ値は、試料０．２ｇを５０ｍｌの水に加え、ここに攪拌しながらメタノールを加え、試料粉末の全量が溶媒に湿潤した時点を終点とした場合の、終点におけるメタノール−水混合溶媒中のメタノールの容量％を疎水度（Ｍ値）として測定することができる。
【００５５】
また、（Ｉ）成分が親水性基としてアミノ基を有する場合は、窒素含有量が０．１〜０．５質量％であることが好ましい。窒素含有量は、株式会社住化分析センター製のスミグラフＮＣ−２２Ｆにより測定することができる。
【００５６】
（Ｉ）成分は、市販品として入手することが可能であり、例えば、レオロシールＨＧ−０９（（株）トクヤマ製、商品名）、ＡＥＲＯＳＩＬ  ＮＡ５０Ｈ、ＲＡ２００Ｈ、ＲＡ２００ＨＳ（以上、日本アエロジル（株）製、商品名）等が挙げられる。
【００５７】
（Ｉ）成分は、１種を単独で又は２種以上を組み合わせて用いてもよい。
【００５８】
＜（ＩＩ）樹脂＞
（ＩＩ）成分としては、特に制限されず、例えば、シリコーン樹脂、アクリル樹脂、酢酸ビニル樹脂、ポリウレタン樹脂、エポキシ樹脂、メラミン樹脂、グリオキザール樹脂、アルキルフェノール樹脂、ロジンエステル樹脂、ポリオレフィンなどが挙げられ、これらのうちの１種を単独で用いても２種以上を組み合わせて用いてもよい。これらの中でも、撥水性の観点から、シリコーン樹脂、アクリル樹脂、ポリウレタン樹脂、エポキシ樹脂が好ましい。
【００５９】
シリコーン樹脂としては、シリコーンレジン、シリコーンオイルを挙げることができる。シリコーンレジンとは、構成成分としてＭＱ、ＭＤＱ、ＭＴ、ＭＴＱ、ＭＤＴ又はＭＤＴＱを含み、２５℃にて固形状であり、三次元構造を有するオルガノポリシロキサンである。ここで、Ｍ、Ｄ、Ｔ及びＱは、それぞれ（Ｒ’’）３ＳｉＯ０．５単位、（Ｒ’’）２ＳｉＯ単位、Ｒ’’ＳｉＯ１．５単位及びＳｉＯ２単位を表す。Ｒ’’は、炭素数１〜１０の１価の脂肪族炭化水素基、又は、炭素数６〜１５の１価の芳香族炭化水素基を表す。
【００６０】
シリコーンレジンは、一般に、ＭＱレジン、ＭＴレジン又はＭＤＴレジンとして知られており、ＭＤＱ、ＭＴＱ又はＭＤＴＱと示される部分を有することもある。
【００６１】
シリコーンレジンは、これを適当な溶媒に溶解させた溶液としても入手することができる。溶媒としては、例えば、比較的低分子量のメチルポリシロキサン、デカメチルシクロペンタシロキサン、オクタメチルシクロテトラシロキサン、ｎ−ヘキサン、イソプロピルアルコール、塩化メチレン、１，１，１−トリクロロエタン及びこれらの溶媒の混合物等が挙げられる。
【００６２】
シリコーンレジンの溶液としては、例えば、信越化学工業（株）より市販されているＫＦ７３１２Ｊ（トリメチルシリル基含有ポリシロキサン：デカメチルシクロペンタシロキサン＝５０：５０混合物）、ＫＦ７３１２Ｆ（トリメチルシリル基含有ポリシロキサン：オクタメチルシクロテトラシロキサン）、ＫＦ９０２１Ｌ（トリメチルシリル基含有ポリシロキサン：低粘度メチルポリシロキサン＝５０：５０混合物）、ＫＦ７３１２Ｌ（トリメチルシリル基含有ポリシロキサン：低粘度メチルポリシロキサン＝５０：５０混合物）等が挙げられる。
【００６３】
シリコーンレジン単独としては、例えば、東レダウコーニング（株）より市販されているＭＱ−１６００  ｓｏｌｉｄ  Ｒｅｓｉｎ（トリメチルシリル基含有ポリシロキサン）、ＭＱ−１６４０  Ｆｌａｋｅ  Ｒｅｓｉｎ（トリメチルシリル基含有ポリシロキサン、ポリプロピルシルセスキオキサン）などが挙げられる。上記市販品は、トリメチルシリル基含有ポリシロキサンを含み、ＭＱ、ＭＤＱ、ＭＴ、ＭＴＱ、ＭＤＴ又はＭＤＴＱを含むものである。
【００６４】
シリコーンオイルとは、直鎖状のオルガノポリシロキサンであり、オルガノポリシロキサンの側鎖及び末端の少なくともいずれかに有機基を有するものであってもよい。このようなシリコーンオイルとしては、前記の疎水化シリコーンオイル、官能基化シリコーンオイルと同じものを使用することができ、例えば、ジメチルシリコーンオイル、メチルフェニルシリコーンオイル、メチルハイドロジェンシリコーンオイルなどのストレートシリコーンオイル；アミノ変性シリコーンオイル、エポキシ変性シリコーンオイル、カルビノール変性シリコーンオイル、メルカプト変性シリコーンオイル、カルボキシル変性シリコーンオイル、ポリエーテル変性シリコーンオイル、アルキル変性シリコーンオイル、アラルキル変性シリコーンオイル、アルキルアラルキル変性シリコーンオイル、高級脂肪酸エステル変性シリコーンオイル、高級脂肪族アミド変性シリコーンオイルなどの変性シリコーンオイルなどを挙げることができる。
【００６５】
このようなシリコーン樹脂の中でも、撥水性と撥水剤組成物の水性媒体への分散性の観点から、シリコーンオイルが好ましく、メチルハイドロジェンシリコーンオイル、アミノ変性シリコーンオイル、エポキシ変性シリコーンオイル、カルビノール変性シリコーンオイル、カルボキシル変性シリコーンオイル、メルカプト変性シリコーンオイルがより好ましい。
【００６６】
アミノ変性シリコーンオイルとしては、オルガノポリシロキサンの側鎖及び末端の少なくともいずれかにアミノ基及び／又はイミノ基を含む有機基を有する化合物が挙げられる。このような有機基としては、−Ｒ−ＮＨ２で表される有機基、−Ｒ−ＮＨ−Ｒ’−ＮＨ２で表される有機基が挙げられる。Ｒ及びＲ’としては、エチレン基、プロピレン基等の２価の基が挙げられる。アミノ基及び／又はイミノ基の一部又は全部が、封鎖されたアミノ基及び／又はイミノ基であってもよい。封鎖されたアミノ基及び／又はイミノ基は、例えば、アミノ基及び／又はイミノ基を封鎖剤で処理することにより得られる。封鎖剤としては、例えば、炭素数２〜２２の脂肪酸、炭素数２〜２２の脂肪酸の酸無水物、炭素数２〜２２の脂肪酸の酸ハライド、炭素数１〜２２の脂肪族モノイソシアネートなどが挙げられる。
【００６７】
アミノ変性シリコーンオイルの官能基当量は、撥水性の観点から、１００〜２００００ｇ／ｍｏｌが好ましく、１５０〜１２０００ｇ／ｍｏｌがより好ましく、２００〜４０００ｇ／ｍｏｌがより好ましい。
【００６８】
アミノ変性シリコーンオイルは２５℃で液状であることが好ましい。アミノ変性シリコーンオイルの２５℃における動粘度は、１０〜１００，０００ｍｍ２／ｓであることが好ましく、１０〜３０，０００ｍｍ２／ｓであることがより好ましく、１０〜５，０００ｍｍ２／ｓであることがさらに好ましい。２５℃における動粘度が１００，０００ｍｍ２／ｓより大きい場合、粘度が高すぎて作業性が悪くなる傾向にある。２５℃における動粘度とは、ＪＩＳ  Ｋ  ２２８３：２０００（ウベローデ粘度計）に記載の方法で測定した値を意味する。
【００６９】
アミノ変性シリコーンオイルとしては、市販品としても容易に入手することが可能である。市販品としては、例えば、ＫＦ８００５、ＫＦ−８６８、ＫＦ−８６４、ＫＦ−３９３、ＫＦ−８０２１（いずれも、信越化学工業（株）製、商品名）、ＴＳＦ−４７０９、ＸＦ４２−Ｂ１９８９（モメンティブ・パフォーマンス・マテリアルズ・ジャパン（合）製、商品名）、ＢＹ１６−８７２、ＳＦ−８４１７、ＢＹ１６−８５３Ｕ、ＢＹ１６−８９２（いずれも、東レ・ダウコーニング（株）製、商品名）などが挙げられる。
【００７０】
また、アミノ変性シリコーンオイル以外のシリコーンオイルも同様に市販品として容易に入手することが可能である。市販品としては、例えば、ＫＦ−１０１（信越化学工業（株）製、商品名、エポキシ変性シリコーンオイル）、Ｘ−２２−３７０１Ｅ（信越化学工業（株）製、商品名、カルボキシル変性シリコーンオイル）、ＳＦ８４２８（東レ・ダウコーニング（株）製、商品名、カルビノール変性シリコーンオイル）、ＫＦ−９９０１（信越化学工業（株）製、商品名、メチルハイドロジェンシリコーンオイル）、Ｘ−２２−７１５（信越化学工業（株）製、商品名、高級脂肪酸エステル変性シリコーンオイル）、ＫＦ−９６−３０００ｃｐ（信越化学工業（株）製、商品名、ジメチルシリコーンオイル）、ＳＦ８４１６（東レ・ダウコーニング（株）製、商品名、アルキル変性シリコーンオイル）、ＳＨ２０３（東レ・ダウコーニング（株）製、商品名、アルキルアラルキル変性シリコーンオイル）、ＳＦ８４１０（東レ・ダウコーニング（株）製、商品名、ポリエーテル変性シリコーンオイル）などが挙げられる。
【００７１】
シリコーン樹脂は、１種を単独で又は２種以上を組み合わせて用いてもよい。
【００７２】
アクリル樹脂としては、（メタ）アクリル酸エステル単量体に由来する構成単位を含有する非フッ素アクリル系ポリマーを挙げることができる。
【００７３】
このような非フッ素アクリル系ポリマーを構成する（メタ）アクリル酸エステルは、撥水性の観点から、エステル結合を介して存在する炭化水素基の炭素数が１２〜２４であることが好ましい。この炭化水素基は、直鎖状であっても分岐状であってもよく、飽和炭化水素であっても不飽和炭化水素であってもよく、脂環式又は芳香族の環状を有していてもよい。これらの中でも、直鎖状であるものが好ましく、直鎖状の飽和炭化水素基であるものがより好ましい。これらの炭化水素基は−ＯＨ、−ＮＣＯ、−ＮＨ２などの官能基を有していてもよい。
【００７４】
かかる重合体中の（メタ）アクリル酸エステル単量体の構成割合は、重合体を構成する単量体単位の全量に対して、８０〜１００質量％であることが好ましい。また、かかる重合体の重量平均分子量は、５０万以上であることが好ましい。
【００７５】
（メタ）アクリル酸エステル以外の単量体としては、（メタ）アクリル酸エステルと共重合可能な単量体であれば特に限定はなく、例えば、アクリル酸、メタクリル酸、アンゲリカ酸、チグリン酸、マレイン酸、フマル酸、イタコン酸、α−ヒドロキシアクリル酸、エチレン、スチレン、メチルスチレン、塩化ビニル、酢酸ビニル、アクリルアミドなどが挙げられる。これらの共重合可能なモノマーは、１種を単独で使用してもよく、又は２種以上を併用してもよい。
【００７６】
このようなアクリル樹脂は市販品としても入手可能であり、例えば、ネオシード  ＮＲ−９０（日華化学（株）製、商品名、アクリル樹脂エマルジョン）などが挙げられる。
【００７７】
ポリウレタン樹脂としては、（ａ）有機ポリイソシアネートと、（ｂ）ポリオールと、を反応させて得られる末端にイソシアネート基を有するウレタンプレポリマーを、水に乳化分散させ、（ｃ）アミノ基及び／又はイミノ基を２個以上有するポリアミン化合物を用いて鎖伸長反応させて得られる水性ポリウレタン樹脂であることが好ましい。
【００７８】
このようなポリウレタン樹脂は市販品としても入手可能であり、例えば、エバファノールＡＥ−１２（日華化学（株）製、商品名、ポリウレタン樹脂エマルジョン）などが挙げられる。
【００７９】
エポキシ樹脂としては、高分子内に残存させたエポキシ基で架橋させることで硬化する重合体であることが好ましい。このようなエポキシ樹脂は市販品としても入手可能であり、例えば、Ｔｅｒｒｉｆｉｃ  ＧＣ−１００Ｂ（（株）グローケミカル製、商品名、エポキシ樹脂エマルジョン）などが挙げられる。
【００８０】
本実施形態においては、（ＩＩ）成分として、フロロアルキル変性シリコーンオイルなどのフッ素系シリコーンオイルやフッ素樹脂を配合することができる。
【００８１】
フッ素樹脂としては、フッ化（メタ）アクリル酸エステル単量体に由来する構成単位を含有するフッ素アクリル系ポリマーを挙げることができる。フッ素アクリル系ポリマーを構成するフッ化（メタ）アクリル酸エステルは、撥水性とフッ素樹脂の分解性の観点から、エステル結合を介して存在するフッ化炭化水素基の炭素数が２〜６であることが好ましい。またフッ化炭化水素基は、撥水性の観点から、パーフルオロアルキル基であることが好ましい。
【００８２】
このようなフッ素樹脂は、市販品としても入手可能であり、例えば、ＮＫガードＳ−３３（日華化学（株）製、商品名、フッ素樹脂エマルジョン）等が挙げられる。
【００８３】
（ＩＩ）成分は、１種を単独で又は２種以上を組み合わせて用いてもよい。
【００８４】
本実施形態の撥水剤組成物には、上述した（Ｉ）成分及び（ＩＩ）成分以外に、（ＩＩＩ）成分として、界面活性剤、消泡剤、ｐＨ調整剤、抗菌剤、防黴剤、着色剤、酸化防止剤、消臭剤、各種有機溶剤、キレート剤、帯電防止剤、架橋剤、触媒などの添加剤をさらに含有していてもよい。
【００８５】
界面活性剤としては、公知の非イオン性界面活性剤、陰イオン性界面活性剤、陽イオン性界面活性剤、両性界面活性剤を使用することができる。界面活性剤は、１種を単独で又は２種以上を組み合わせて用いることができる。
【００８６】
消泡剤としては、例えば、ヒマシ油、ゴマ油、アマニ油、動植物油などの油脂系消泡剤；ステアリン酸、オレイン酸、パルミチン酸などの脂肪酸系消泡剤；ステアリン酸イソアミル、こはく酸ジステアリル、エチレングリコールジステアレート、ステアリン酸ブチルなどの脂肪酸エステル系消泡剤；ポリオキシアルキレンモノハイドリックアルコールジ−ｔ−アミルフェノキシエタノール、３−ヘプタノール、２−エチルヘキサノールなどのアルコール系消泡剤；ジ−ｔ−アミルフェノキシエタノール３−ヘプチルセロソルブノニルセロソルブ３−ヘプチルカルビトールなどのエーテル系消泡剤；トリブチルオスフェート、トリス（ブトキシエチル）フオスフェートなどのリン酸エステル系消泡剤；ジアミルアミンなどのアミン系消泡剤；ポリアルキレンアミド、アシレートポリアミンなどのアミド系消泡剤；ラウリル硫酸エステルナトリウムなどの硫酸エステル系消泡剤；鉱物油等が挙げられる。消泡剤は、１種を単独で又は２種以上を組み合わせて用いることができる。
【００８７】
ｐＨ調整剤としては、乳酸、酢酸、プロピオン酸、マレイン酸、シュウ酸、ギ酸、クエン酸、リンゴ酸、スルホン酸、メタンスルホン酸、トルエンスルホン酸等の有機酸；塩酸、硫酸、硝酸、燐酸、ホウ酸等の無機酸；水酸化ナトリウム、水酸化カリウム、水酸化カルシウム、水酸化バリウム、アンモニア、アルカノールアミン、ピリジン、モルホリン等の塩基が挙げられる。ｐＨ調整剤は、１種を単独で又は２種以上を組み合わせて用いることができる。
【００８８】
有機溶剤としては、例えば、メタノール、エタノール、イソプロピルアルコール、イソブチルアルコール、ヘキシルアルコール、２−エチルヘキシルアルコール等の炭素数１〜８の脂肪族アルコール類；アセトン、メチルエチルケトン、メチルイソブチルケトン、ジイソブチルケトン、シクロヘキサノン、ジアセトンアルコール等のケトン類；酢酸エチル、酢酸メチル、酢酸ブチル、乳酸メチル、乳酸エチル等のエステル類；ジエチルエーテル、ジイソプロピルエーテル、メチルセロソルブ、エチルセロソルブ、ブチルセロソルブ、ジオキサン、メチルターシャリーブチルエーテル、ブチルカルビトール等のエーテル類；エチレングリコール、ジエチレングリコール、トリエチレングリコール、プロピレングリコール、ジプロピレングリコール等のグリコール類；エチレングリコールモノブチルエーテル、ジエチレングリコールモノブチルエーテル、ジエチレングリコールモノメチルエーテル、トリエチレングリコールモノメチルエーテル、プロピレングリコールモノメチルエーテル，３−メトキシ−３−メチル−１−ブタノール等のグリコールエーテル類；エチレングリコールモノメチルエーテルアセテート、プロピレングリコールモノメチルエーテルアセテート、ジエチレングリコールモノエチルエーテルアセテート等のグリコールエステル類；ホルムアミド、アセトアミド、ベンズアミド、Ｎ，Ｎ−ジメチルホルムアミド、アセトアニリド等のアミドが挙げられる。有機溶剤は、１種を単独で又は２種以上を組み合わせて用いることができる。
【００８９】
帯電防止剤としては、撥水性の性能を阻害しにくいものを使用するのがよい。帯電防止剤としては、例えば、高級アルコール硫酸エステル塩、硫酸化油、スルホン酸塩、第４級アンモニウム塩、イミダゾリン型４級塩などのカチオン系界面活性剤、ポリエチレングリコール型、多価アルコールエステル型などの非イオン系界面活性剤、イミダゾリン型４級塩、アラニン型、ベタイン型などの両性界面活性剤、高分子化合物タイプの制電性重合体、ポリアルキルアミンなどが挙げられる。帯電防止剤は、１種を単独で又は２種以上を組み合わせて用いることができる。
【００９０】
架橋剤としては、例えば、メラミン樹脂、グリオキザール樹脂及び、イソシアネート基又はブロックドイソシアネート基を１個以上有する化合物などを挙げることができる。（ＩＩ）成分としてメラミン樹脂及び／又はグリオキザール樹脂を使用する場合は、（ＩＩＩ）成分としてメラミン樹脂及び／又はグリオキザール樹脂以外の（ＩＩＩ）成分を使用することができる。
【００９１】
メラミン樹脂としては、メラミン骨格を有する化合物を用いることができ、例えば、トリメチロールメラミン、ヘキサメチロールメラミンなどのポリメチロールメラミン；ポリメチロールメラミンのメチロール基の一部又は全部が、炭素数１〜６のアルキル基を有するアルコキシメチル基となったアルコキシメチルメラミン；ポリメチロールメラミンのメチロール基の一部又は全部が、炭素数２〜６のアシル基を有するアシロキシメチル基となったアシロキシメチルメラミンなどが挙げられる。これらのメラミン樹脂は、単量体、あるいは２量体以上の多量体のいずれであってもよく、あるいはこれらの混合物を用いてもよい。さらに、メラミンの一部に尿素等を共縮合したものも使用できる。このようなメラミン樹脂としては、例えば、ＤＩＣ株式会社製のベッカミンＡＰＭ、ベッカミンＭ−３、ベッカミンＭ−３（６０）、ベッカミンＭＡ−Ｓ、ベッカミンＪ−１０１、及びベッカミンＪ−１０１ＬＦ、ユニオン化学工業株式会社製のユニカレジン３８０Ｋ、三木理研工業株式会社製のリケンレジンＭＭシリーズなどが挙げられる。
【００９２】
グリオキザール樹脂としては、従来公知のものを使用することができる。グリオキザール樹脂としては、例えば、１，３−ジメチルグリオキザール尿素系樹脂、ジメチロールジヒドロキシエチレン尿素系樹脂、ジメチロールジヒドロキシプロピレン尿素系樹脂等が挙げられる。これらの樹脂の官能基は、他の官能基で置換されていてもよい。このようなグリオキザール樹脂としては、例えば、ＤＩＣ株式会社製のベッカミンＮ−８０、ベッカミンＮＳ−１１、ベッカミンＬＦ−Ｋ、ベッカミンＮＳ−１９、ベッカミンＬＦ−５５Ｐコンク、ベッカミンＮＳ−２１０Ｌ、ベッカミンＮＳ−２００、及びベッカミンＮＦ−３、ユニオン化学工業株式会社製のユニレジンＧＳ−２０Ｅ、三木理研工業株式会社製のリケンレジンＲＧシリーズ、及びリケンレジンＭＳシリーズなどが挙げられる。
【００９３】
メラミン樹脂及びグリオキザール樹脂には、反応を促進させる観点から触媒を使用することが好ましい。このような触媒としては、通常用いられる触媒であれば特に制限されず、例えば、ホウ弗化アンモニウム、ホウ弗化亜塩等のホウ弗化化合物；塩化マグネシウム、硫酸マグネシウム等の中性金属塩触媒；燐酸、塩酸、ホウ酸等の無機酸などが挙げられる。これら触媒には、必要に応じて、助触媒として、クエン酸、酒石酸、リンゴ酸、マレイン酸、乳酸等の有機酸などを併用することもできる。このような触媒としては、例えば、ＤＩＣ株式会社製のキャタリストＡＣＸ、キャタリスト３７６、キャタリストＯ、キャタリストＭ、キャタリストＧ（ＧＴ）、キャタリストＸ−１１０、キャタリストＧＴ−３、及びキャタリストＮＦＣ−１、ユニオン化学工業株式会社製のユニカキャタリスト３−Ｐ、及びユニカキャタリストＭＣ−１０９、三木理研工業株式会社製のリケンフィクサーＲＣシリーズ、リケンフィクサーＭＸシリーズ、及びリケンフィクサーＲＺ−５などが挙げられる。
【００９４】
イソシアネート基又はブロックドイソシアネート基を１個以上有する化合物としては、ブチルイソシアネート、フェニルイソシアネート、トリルイソシアネート、ナフタレンイソシアネートなどの単官能（モノ）イソシアネート化合物や、多官能イソシアネート化合物を使用することができる。
【００９５】
多官能イソシアネート化合物としては、分子内に２つ以上のイソシアネート基を有する化合物であれば特に限定されず、公知のポリイソシアネート化合物を用いることができる。多官能イソシアネート化合物としては、例えば、アルキレンジイソシアネート、アリールジイソシアネート及びシクロアルキルジイソシアネートなどのジイソシアネート化合物、これらのジイソシアネート化合物の二量体又は三量体などの変性ポリイソシアネート化合物等が挙げられる。アルキレンジイソシアネートの炭素数は、１〜１２であることが好ましい。
【００９６】
ジイソシアネート化合物としては、例えば、２，４又は２，６−トリレンジイソシアネート、エチレンジイソシアネート、プロピレンジイソシアネート、４，４−ジフェニルメタンジイソシアネート、ｐ−フェニレンジイソシアネート、テトラメチレンジイソシアネート、ヘキサメチレンジイソシアネート、デカメチレンジイソシアネート、ドデカメチレンジイソシアネート、２，４，４−トリメチルヘキサメチレン−１，６−ジイソシアネート、フェニレンジイソシアネート、トリレン又はナフチレンジイソシアネート、４，４’−メチレン−ビス（フェニルイソシアネート）、２，４’−メチレン−ビス（フェニルイソシアネート）、３，４’−メチレン−ビス（フェニルイソシアネート）、４，４’−エチレン−ビス（フェニルイソシアネート）、ω，ω’−ジイソシアネート−１，３−ジメチルベンゼン、ω，ω’−ジイソシアネート−１，４−ジメチルシクロヘキサン、ω，ω’−ジイソシアネート−１，４−ジメチルベンゼン、ω，ω’−ジイソシアネート−１，３−ジメチルシクロヘキサン、１−メチル−２，４−ジイソシアネートシクロヘキサン、４，４’−メチレン−ビス（シクロヘキシルイソシアネート）、３−イソシアネート−メチル−３，５，５−トリメチルシクロヘキシルイソシアネート、酸−ジイソシアネート二量体、ω，ω’−ジイソシアネートジエチルベンゼン、ω，ω’−ジイソシアネートジメチルトルエン、ω，ω’−ジイソシアネートジエチルトルエン、フマル酸ビス（２−イソシアネートエチル）エステル、１，４−ビス（２−イソシアネート−プロプ−２−イル）ベンゼン、及び、１，３−ビス（２−イソシアネート−プロプ−２−イル）ベンゼンが挙げられる。
【００９７】
トリイソシアネート化合物としては、例えば、トリフェニルメタントリイソシアネート、ジメチルトリフェニルメタンテトライソシアネート、トリス（イソシアナートフェニル）−チオフォスファートなどが挙げられる。
【００９８】
ジイソシアネート化合物から誘導される変性ポリイソシアネート化合物としては、２つ以上のイソシアネート基を有するものであれば特に制限はなく、例えば、ビウレット構造、イソシアヌレート構造、ウレタン構造、ウレトジオン構造、アロファネート構造、三量体構造などを有するポリイソシアネート、トリメチロールプロパンの脂肪族イソシアネートのアダクト体などを挙げることができる。また、ポリメリックＭＤＩ（ＭＤＩ＝ジフェニルメタンジイソシアネート）も多官能イソシアネート化合物として使用することができる。
【００９９】
多官能イソシアネート化合物は、１種を単独で又は２種以上を組み合わせて用いることができる。
【０１００】
多官能イソシアネート化合物が有するイソシアネート基は、そのままでもよく、ブロック剤によりブロックされたブロックイソシアネート基であってもよい。ブロック剤としては、３，５−ジメチルピラゾール、３−メチルピラゾール、３，５−ジメチル−４−ニトロピラゾール、３，５−ジメチル−４−ブロモピラゾール、ピラゾールなどのピラゾール類；フェノール、メチルフェノール、クロルフェノール、ｉｓｏ−ブチルフェノール、ｔｅｒｔ−ブチルフェノール、ｉｓｏ−アミルフェノール、オクチルフェノール、ノニルフェノール等のフェノール類；ε−カプロラクタム、δ−バレロラクタム、γ−ブチロラクタム等のラクタム類；マロン酸ジメチルエステル、マロン酸ジエチルエステル、アセチルアセトン、アセト酢酸メチル、アセト酢酸エチル等の活性メチレン化合物類；ホルムアルドキシム、アセトアルドキシム、アセトンオキシム、メチルエチルケトンオキシム、シクロヘキサノンオキシム、アセトフェノンオキシム、ベンゾフェノンオキシム等のオキシム類；イミダゾール、２−メチルイミダゾール等のイミダゾール化合物類；重亜硫酸ソーダなどが挙げられる。これらの中でも、撥水性の観点から、ピラゾール類及びオキシム類が好ましい。
【０１０１】
多官能イソシアネート化合物としては、ポリイソシアネート構造に親水基を導入して界面活性効果を持たせることにより、ポリイソシアネートに水分散性を付与した水分散性イソシアネートを用いることもできる。また、反応を促進するため、有機錫、有機亜鉛等の公知の触媒を併用することもできる。
【０１０２】
架橋剤は、１種を単独で又は２種以上を組み合わせて用いることができる。
【０１０３】
（ＩＩＩ）成分としては、撥水性を向上する観点からは、架橋剤であることが好ましい。
【０１０４】
本実施形態の撥水剤組成物は、撥水性の観点から、（Ｉ）成分と（ＩＩ）成分との質量比（Ｉ：ＩＩ）が、９９：１〜３０：７０であることが好ましく、９５：５〜５０：５０であることがより好ましく、９０：１０〜６０：４０であることがさらに好ましい。
【０１０５】
本実施形態の撥水剤組成物には、撥水性の観点から、（Ｉ）成分と（ＩＩ）成分とに加えて（ＩＩＩ）成分として架橋剤が含まれていることが好ましい。この場合、本実施形態の撥水剤組成物における架橋剤の含有量は、撥水性及び風合いの観点から、（Ｉ）成分と（ＩＩ）成分との合計１００質量部に対して、１〜２００質量部であることが好ましく、１〜１００質量部であることがより好ましく、５〜７０質量部であることがさらにより好ましい。
【０１０６】
上述した本実施形態に係る撥水剤組成物は、繊維製品加工剤、紙製品加工剤、皮製品加工剤などの用途に好適に用いることができる。
【０１０７】
本実施形態の撥水剤組成物の製造方法について説明する。
【０１０８】
本実施形態の撥水剤組成物は、（Ｉ）成分と（ＩＩ）成分と、必要に応じて（ＩＩＩ）成分とを混合することにより得ることができる。
【０１０９】
本実施形態の撥水剤組成物は、（Ｉ）成分と（ＩＩ）成分とを予め混合した１剤型であってもよいし、上記２成分がそれぞれ別々になっている２剤型であってもよい。本実施形態の撥水剤組成物は、取り扱いの簡便性の観点から、上記２成分は水性媒体に分散（乳化、溶解を含む）していることが好ましい。
【０１１０】
（ＩＩＩ）成分は、（Ｉ）成分と（ＩＩ）成分との少なくともいずれか一方と１剤型になっていてもよいし、別々になっていてもよい。
【０１１１】
（Ｉ）成分と（ＩＩ）成分とを予め混合した１剤型となっている場合、本実施形態の撥水剤組成物は、（Ｉ）成分と（ＩＩ）成分とを水性媒体に同時に分散させることにより、又は、（Ｉ）成分、（ＩＩ）成分のそれぞれの分散液を混合することにより得ることができる。
【０１１２】
上記の各成分を水性媒体に分散する方法としては、例えば、各成分と、水性媒体と、必要により分散剤とを混合攪拌することが挙げられる。混合攪拌する場合、マイルダー、高速攪拌機、ホモジナイザー、超音波ホモジナイザー、ホモミキサー、ビーズミル、パールミル、ダイノーミル、アスペックミル、バスケットミル、ボールミル、ナノマイザー、アルチマイザー、スターバーストなどの従来公知の乳化分散機を用いてよい。これらの乳化分散機は、１種を単独で又は２種類以上を組み合わせて用いることができる。
【０１１３】
水性媒体としては、水、又は、水と水に混和する親水性溶剤との混合溶媒であることが好ましい。親水性溶剤としては、例えば、メタノール、エタノール、イソプロピルアルコール、エチレングリコール、ジエチレングリコール、へキシレングリコール、グリセリン（１、ブチルグリコール、ブチルジグリコール、ソルフィット、Ｎ−メチルピロリドン、ジメチルホルムアミド、ジメチルスルホオキサイドなどが挙げられる。
【０１１４】
上記分散液は、分散安定性の観点からは、界面活性剤をさらに含むことが好ましい。撥水性観点からは、界面活性剤を含まないことが好ましい。
【０１１５】
このような界面活性剤としては、分散安定性を向上することができるものであれば特に限定されず、前記（ＩＩＩ）成分で挙げたものと同様のものを使用することができる。
【０１１６】
上記分散液は、そのまま処理液として使用してもよいし、さらに水性媒体又は疎水性有機溶媒で希釈することによって処理液とすることもできる。
【０１１７】
本実施形態の撥水性繊維製品と撥水性繊維製品の製造方法について説明する。
【０１１８】
本実施形態の撥水性繊維製品は、上述した本実施形態の撥水剤組成物が含まれる処理液で処理された繊維製品である。
【０１１９】
本実施形態の方法は、繊維を上述した本実施形態の撥水剤組成物が含まれる処理液で処理する工程を備える。この工程を経て、撥水性繊維製品が得られる。
【０１２０】
繊維の素材としては特に制限はなく、綿、麻、絹、羊毛などの天然繊維、レーヨン、アセテートなどの半合成繊維、ナイロン、ポリエステル、ポリウレタン、ポリプロピレンなどの合成繊維及びこれらの複合繊維、混紡繊維などが挙げられる。繊維の形態は、糸、布、不織布、紙などのいずれの形態であってもよい。繊維は、繊維製品であってもよい。
【０１２１】
本実施形態の撥水剤組成物が含まれる処理液で繊維を処理する方法としては、例えば、（Ｉ）成分と（ＩＩ）成分とを含む処理液を用いて１工程で処理する方法、上記２成分を別々に含む２種の分散液を用いて２工程で処理する方法を挙げることができる。２工程で処理する場合、それぞれの成分を処理する順番はどのような順番であってもかまわない。
【０１２２】
（ＩＩＩ）成分を使用する場合は、（Ｉ）成分と（ＩＩ）成分と（ＩＩＩ）成分とを含む処理液を用いて１工程で処理する方法、上記３成分を別々にして２工程あるいは３工程で処理する方法を挙げることができる。
【０１２３】
繊維を上記処理液で処理する方法としては、例えば、浸漬、噴霧、塗布等の加工方法が挙げられる。また、撥水剤組成物が水を含有する場合は、繊維に付着させた後に水を除去するために乾燥させることが好ましい。
【０１２４】
本実施形態の撥水剤組成物の繊維への付着量は、要求される撥水性の度合いに応じて適宜調整可能であるが、撥水性と経済性の観点から、繊維１００ｇに対して、撥水剤組成物の付着量が０．１〜５ｇとなるように調整することが好ましく、０．１〜３ｇとなるように調整することがより好ましい。
【０１２５】
また、本実施形態の撥水剤組成物を繊維に付着させた後は、適宜熱処理することが好ましい。温度条件は特に制限はないが、撥水性の観点から、１１０〜１８０℃で１〜５分間行うことが好ましい。
【０１２６】
本実施形態の撥水性繊維製品は、優れた初期撥水性を示すことから、ダウン用側地、コート、ブルゾン、ウインドブレーカー、ブラウス、ドレスシャツ、スカート、スラックス、手袋、帽子、布団側地、布団干しカバー、カーテン、テントまたは傘類など、衣類用途品、非衣類用途品などの繊維用途に好適に使用される。
【実施例】
【０１２７】
以下に、本発明を実施例によりさらに説明するが、本発明はこれらの実施例により何ら制限されるものではない。
【０１２８】
＜（Ｉ）成分を含む分散液の調製＞
（調製例Ａ１）
（Ｉ）成分としてレオロシールＨＧ−０９（アミノ基とトリメチルシリル基を有するシリカ、（株）トクヤマ製）１０質量部、酸成分として９０％酢酸１質量部、有機溶剤としてブチルジグリコール４４．５質量部、水４４．５質量部とを混合した。次いで、超音波乳化機ＵＳ−６００Ｅ（株式会社日本精機製作所）を使用して６０℃を維持しながら１０分間分散した。その後冷却し、（Ｉ）成分を１０質量％含む分散液を得た。
【０１２９】
（調製例Ａ２〜Ａ１０）
（Ｉ）成分の種類、酸成分の有無、有機溶剤の種類と使用量、水の使用量を表１に記載のように変えたこと以外は調製例Ａ１と同様にして、（Ｉ）成分を１０質量％含む分散液を得た。
【０１３０】
＜その他のシリカを含む分散液の調製＞
（調製例Ａ１１〜Ａ１２）
（Ｉ）成分をその他のシリカに変え、有機溶剤の種類と使用量、水の使用量を表１に記載のように変えたこと以外は調製例Ａ１と同様にして、その他のシリカを１０質量％含む分散液を得た。
【０１３１】
（調製例Ａ１３）
その他のシリカとしてレオロシールＺＤ−３０ＳＴ（ヘキサメチルジシラザンで改質させたシリカ、（株）トクヤマ製）４．２質量部、有機溶剤としてＭＥＫ２５．８質量部、界面活性剤としてステアリルトリメチルアンモニウムクロライド０．１４質量部、水６９．８６質量部とを混合した。次いで、超音波乳化機ＵＳ−６００Ｅ（株式会社日本精機製作所）を使用して６０℃を維持しながら１０分間分散した。その後冷却し、その他のシリカを４．２質量％含む分散液を得た。
【０１３２】
【表１】
2018104866.tif 000008
【０１３３】
表１中に示される化合物の詳細は以下のとおりである。
レオロシール  ＨＧ−０９：アミノ基及びトリメチルシリル基を有するシリカ、（株）トクヤマ製、商品名、ＢＥＴ比表面積６５ｍ２／ｇ、窒素含有量０．２５質量％、炭素含有量１．５質量％
ＡＥＲＯＳＩＬ  ＮＡ５０Ｈ：アミノ基及びトリメチルシリル基を有するシリカ、日本アエロジル（株）製、商品名、ＢＥＴ比表面積５０ｍ２／ｇ
ＡＥＲＯＳＩＬ  ＲＡ２００Ｈ：アミノ基及びトリメチルシリル基を有するシリカ、日本アエロジル（株）製、商品名、ＢＥＴ比表面積１５０ｍ２／ｇ、炭素含有量２．０〜４．５質量％
ＡＥＲＯＳＩＬ  ＲＡ２００ＨＳ：アミノ基及びトリメチルシリル基を有するシリカ、日本アエロジル（株）製、商品名、ＢＥＴ比表面積１４０ｍ２／ｇ、炭素含有量３．５質量％
レオロシール  ＱＳ−４０：シリカ、（株）トクヤマ製、商品名、ＢＥＴ比表面積６５ｍ２／ｇ、平均一次粒子径７ｎｍ
レオロシール  ＺＤ−３０ＳＴ：ヘキサメチルジシラザンで改質させたシリカ、（株）トクヤマ製、商品名、炭素含有量２．８質量％、平均一次粒子径７ｎｍ
ＢＤＧ：ブチルジグリコール
ＩＰＡ：イソプロピルアルコール
ＭＥＫ：メチルエチルケトン
ＤＭＦ：ジメチルホルムアミド
【０１３４】
＜（ＩＩ）成分を含む分散液の調製＞
（調製例Ｂ１）
（ＩＩ）成分としてＴＳＦ−４７０９（アミノ変性シリコーンオイル、モメンティブ・パフォーマンス・マテリアルズ・ジャパン合同会社製、商品名）２０質量部と、グリコール酸０．３質量部と、炭素数１２〜１４の分岐アルコールのエチレンオキサイド５モル付加物４質量部と、ブチルジグリコール５質量部を混合した。次いで、得られた混合物に、水７０．７質量部を少量ずつ混合しながら添加し、（ＩＩ）成分を２０質量％含む分散液を得た。
【０１３５】
（調製例Ｂ２〜Ｂ１２）
（ＩＩ）成分として下記の樹脂を用いたこと以外は調製例Ｂ１と同様にして、（ＩＩ）成分を２０質量％含む分散液を得た。
（調製例Ｂ２）ＢＹ  １６−８７２（アミノシリコーン、東レ・ダウコーニング（株）製、商品名）
（調製例Ｂ３）ＫＦ−８０２１（アミノシリコーン、信越化学工業（株）製、商品名）
（調製例Ｂ４）ＫＦ−１０１（エポキシシリコーン、信越化学工業（株）製、商品名）
（調製例Ｂ５）Ｘ−２２−３７０１Ｅ（カルボキシリルシリコーン、信越化学工業（株）製、商品名）
（調製例Ｂ６）ＳＦ  ８４２８（カルビノールシリコーン、東レ・ダウコーニング（株）製、商品名）
（調製例Ｂ７）ＫＦ−９９０１（メチルハイドロジェンシリコーン、信越化学工業（株）製、商品名）
（調製例Ｂ８）Ｘ−２２−７１５（高級脂肪酸エステルシリコーン、信越化学工業（株）製、商品名）
（調製例Ｂ９）ＫＦ−９６−３０００ｃｓ（ジメチルシリコーン、信越化学工業（株）製、商品名）
（調製例Ｂ１０）ＳＦ  ８４１６（アルキルシリコーン、東レ・ダウコーニング（株）製、商品名）
（調製例Ｂ１１）ＳＨ  ２０３（アルキルアラルキルシリコーン、東レ・ダウコーニング（株）製、商品名）
（調製例Ｂ１２）ＳＦ  ８４１０（ポリエーテルシリコーン、東レ・ダウコーニング（株）製、商品名）
【０１３６】
（調製例Ｂ１３）
ＫＦ８００５（アミノ変性シリコーン、信越化学工業（株）製、商品名）１８．５質量部と、蟻酸０．１５質量部と、炭素数１２〜１４の分岐アルコールのエチレンオキサイド５モル付加物０．５質量部とを混合した。次いで、得られた混合物に、水８０．８５質量部を少量ずつ混合しながら添加し、アミノ変性シリコーンを１８．５質量％含む分散液を得た。
【０１３７】
ＭＱ−１６００（シリコーンレジン＝トリメチルシリル基含有ポリシロキサン、東レ・ダウコーニング（株）製、商品名）１５質量部に、ジメチルシリコーン（６ｃｓ、東レ・ダウコーニング（株）製、商品名）１５質量部を添加し、シリコーンレジンが溶解するまで混合して、混合物を得た。得られた混合物１８．５質量部と、炭素数１２〜１４の分岐アルコールのエチレンオキサイド５モル付加物０．５質量部とを混合した。次いで、水８１質量部を少量ずつ混合しながら添加し、シリコーンレジンとジメチルシリコーンとを合計で１８．５質量％含む分散液を得た。
【０１３８】
上記アミノ変性シリコーン分散液と、シリコーンレジンとジメチルシリコーンとを含む分散液とを、１００：１１７の割合で混合させ、（ＩＩ）成分としてアミノ変性シリコーンとシリコーンレジンとジメチルシリコーンとを質量比で９．２：５．４：５．４で含む、２０質量％分散液を得た。
【０１３９】
（調製例Ｂ１４）
アミノ変性シリコーンとして両末端がシラノール変性しているアミノ変性シリコーンＢＹ１６−８９２（東レ・ダウコーニング（株）製、商品名）１１．５質量部と無水酢酸０．５質量部とを窒素雰囲気下で１００℃にて１時間反応させ、その後、炭素数１２〜１４の分岐アルコールのエチレンオキサイド９モル付加物３．０質量部、イソプロパノール５．０質量部、蟻酸０．１質量部とを添加し混合した。次いで得られた混合物に、水７９．９質量部を少量ずつ混合しながら添加し、（ＩＩ）成分としてアミノ基の８５％をアセチル基で封鎖したアミノ変性シリコーンを１１．７質量％含む分散液を得た。
【０１４０】
（調製例Ｂ１５）
５００ｍＬ耐圧フラスコに、アクリル酸ステアリル３０ｇ、アクリル酸ラウリル１０ｇ、クロロエチレン２０ｇ、３スチレン化フェノール３０モルエチレンオキサイド付加物５ｇ、アーカードＴ−２８（ライオン株式会社製、商品名、塩化ステアリルトリメチルアンモニウム）３ｇ、トリプロピレングリコール２５ｇ及び水２０６．７ｇを入れ、４５℃にて混合攪拌し混合液とした。この混合液に超音波を照射して全単量体を乳化分散させた。次いで、アゾビス（イソブチルアミジン）二塩酸塩０．３ｇを混合液に添加し、窒素雰囲気下で６０℃にて６時間ラジカル重合させて、（ＩＩ）成分として非フッ素アクリル系ポリマーを２０質量％含む分散液を得た。
【０１４１】
（調製例Ｂ１６）
ウレタン樹脂エマルジョンのエバファノールＡＥ−１２（日華化学（株）製、商品名）に水を添加し、（ＩＩ）成分としてウレタン樹脂を２０質量％含む分散液を得た。
【０１４２】
（調製例Ｂ１７）
エポキシ樹脂エマルジョンのＴｅｒｒｉｆｉｃ  ＧＣ−１００Ｂ（（株）グローケミカル製、商品名）に水を添加し、（ＩＩ）成分としてエポキシ樹脂を２０質量％含む分散液を得た。
【０１４３】
（調製例Ｂ１８）
メラミン樹脂溶液のユニカレジン  ３８０−Ｋ（ユニオン化学工業（株）製、商品名）に水を添加し、（ＩＩ）成分としてメラミン樹脂を２０質量％含む分散液を得た。
【０１４４】
（調製例Ｂ１９）
フッ化炭化水素基の炭素数が６であるパーフルオロアルキル基を有するフッ素樹脂エマルジョンのＮＫガード  Ｓ−３３（日華化学（株）製、商品名）に水を添加し、（ＩＩ）成分としてフッ素樹脂を２０質量％含む分散液を得た。
【０１４５】
（調製例Ｂ２０）
アクリル樹脂エマルジョンのネオシードＮＲ−９０（日華化学（株）製、商品名）に水を添加し、（ＩＩ）成分としてアクリル樹脂を２０質量％含む分散液を得た。
【０１４６】
＜（Ｉ）成分及び（ＩＩ）成分を含む分散液の調製＞
（調製例Ｃ１）
（Ｉ）成分として調製例Ａ１のシリカ微粒子分散液と、（ＩＩ）成分として調製例Ｂ１のアミノ変性シリコーン樹脂分散液とを質量比８：１の割合で混合し、（Ｉ）成分及び（ＩＩ）成分を、質量比８０：２０で含む１１．１質量％分散液を得た。
【０１４７】
＜（ＩＩＩ）成分の準備＞
（調製例Ｄ１）
トリメチロールプロパンとトルエンジイソシアネートとの反応生成物として、Ｐｏｌｕｒｅｎｅ  ＡＤ（トリメチロールプロパンとトルエンジイソシアネート（２，４異性体と２，６異性体との質量比は８０：２０）との反応生成物の含有量７５質量％、溶剤：酢酸エチル、ＳＡＰＩＣＩ社製、商品名）を用意した。
【０１４８】
上記で用意したトリメチロールプロパンとトルエンジイソシアネートとの反応生成物１モルを６０〜７０℃まで加熱した。次いで、メチルエチルケトオキシム３モルをゆっくりと仕込み、６０〜７０℃で赤外分光光度計にて確認されるイソシアネート含量がゼロになるまで反応させ、酢酸エチルを添加して、メチルエチルケトオキシムブロックポリイソシアネート化合物を９８．７質量％含む無色透明の粘稠液状組成物を得た。
【０１４９】
上記で得られた組成物１８０質量部と、非イオン界面活性剤として３スチレン化フェノールのエチレンオキサイド３０モル付加物２０質量部とを混合し、均一化した。撹拌しながら徐々に水を仕込んだ後、３０ＭＰａにてホモジナイザー処理を行い、（ＩＩＩ）成分としてトリメチロールプロパンとトルエンジイソシアネートとの反応生成物のメチルエチルケトオキシムブロック化物を４０質量％含む分散液を得た。
【０１５０】
（調製例Ｄ２）
（ＩＩＩ）成分としてベッカミンＭ−３（メラミン／ホルムアルデヒド系、ＤＩＣ株式会社製、商品名）を準備した。
【０１５１】
（調製例Ｄ３）
（ＩＩＩ）成分としてベッカミンＡＣＸ（有機アミン系触媒、ＤＩＣ株式会社製、商品名）を準備した。
【０１５２】
＜撥水性繊維製品の作製＞
（実施例１）
（Ｉ）成分として調製例Ａ１で得られたシリカ微粒子分散液を９．６質量％、（ＩＩ）成分として調製例Ｂ１で得られたアミノ変性シリコーン樹脂分散液を１．２質量％、（ＩＩＩ）成分として調製例Ｄ１で得られた分散液を０．５質量％、ナイスポールＦＥ−２６（帯電防止剤、日華化学（株）製、商品名）を０．５質量％及びテキスポートＢＧ−２９０（浸透剤、日華化学（株）製、商品名）を０．５質量％となるように水で希釈した処理液に、染色を行ったポリエステル１００％布又はナイロン１００％布を浸漬処理（ピックアップ率６０質量％）した後、１３０℃で１分間乾燥した。更にポリエステル１００％布においては１８０℃で３０秒間熱処理をし、ナイロン１００％布においては１７０℃で３０秒間熱処理を行い、撥水性繊維製品を得た。なお、表３中に、（Ｉ）成分の配合量と（ＩＩ）成分の配合量との質量比、並びに、（Ｉ）成分及び（ＩＩ）成分の合計配合量と（ＩＩＩ）成分の配合量との質量比を示す。
【０１５３】
（実施例２〜３２、３４〜３７、比較例１〜５、参考例１）
（Ｉ）成分の種類と使用量、その他のシリカの種類と使用量、（ＩＩ）成分の種類と使用量、（ＩＩＩ）成分の種類と使用量を表３〜７に示すように変えたこと以外は実施例１と同様に操作を行って、実施例２〜３２、３４〜３６、比較例１〜５、参考例１の撥水性繊維製品をそれぞれ得た。比較例４はその他のシリカの浮遊が発生し均一な処理浴が作成できなかったため、撥水性繊維製品を得ることができなかった。
【０１５４】
（実施例３３）
調製例Ａ１で得られた分散液と調製例Ｂ１で得られた分散液に代えて、調製例Ｃ１で得られた（Ｉ）成分及び（ＩＩ）成分を含む分散液を１０．９質量％用いたこと以外は実施例１と同様にして、実施例３３の撥水性繊維製品を得た。
【０１５５】
上記で得られた撥水性繊維製品について、下記の方法にて、撥水性、水滴の転落角を測定した。結果を表３〜７に示す。
【０１５６】
（繊維製品の撥水性評価）
ＪＩＳ  Ｌ  １０９２（２００９）のスプレー法に準じてシャワー水温を２０℃として試験をした。結果は目視にて下記の等級で評価した。なお、特性がわずかに良好な場合は等級に「＋」をつけ、特性がわずかに劣る場合は等級に「−」をつけた。
撥水性：状態
５：表面に付着湿潤のないもの
４：表面にわずかに付着湿潤を示すもの
３：表面に部分的湿潤を示すもの
２：表面に湿潤を示すもの
１：表面全体に湿潤を示すもの
０：表裏両面が完全に湿潤を示すもの
【０１５７】
（水滴転落角）
繊維製品が水平となるように設置し、その表面に１００μＬの水滴を置いた。次いで、繊維製品を傾けていき、水滴が転がる角度（°）を計測し、これを水滴転落角（°）とした。なお、水滴転落角が小さいほど撥水性が優れることを示す。
【０１５８】
【表２】
2018104866.tif 000009
【０１５９】
【表３】
2018104866.tif 000010
【０１６０】
【表４】
2018104866.tif 000011
【０１６１】
【表５】
2018104866.tif 000012
【０１６２】
【表６】
2018104866.tif 000013
【０１６３】
【表７】
2018104866.tif 000014
【０１６４】
実施例１〜３７の撥水剤組成物によれば、従来の非フッ素系撥水剤に比べて良好な撥水性が得られることが確認された。また、本発明によれば、フッ素系撥水剤の撥水性を更に向上させることができ、実施例３２と参考例１との対比で示されるように、フッ素樹脂の使用量を低減しつつ良好な撥水性を得ることが可能となる。
【産業上の利用可能性】
【０１６５】
本発明によれば、従来の非フッ素系撥水剤に比べ良好な撥水性を繊維製品等に与えることができる撥水剤組成物、該組成物で処理された撥水性繊維製品及び該繊維製品の製造方法を提供することができる。